(57)【要約】  金属ストリップを鋳造するツインベルト鋳造機。該鋳造機には、ベルトが鋳造スラブと接触する固定収束路にある上流側固定鋳造領域と、ベルトが固定収束路との整合と固定収束路との非整合（さほど収束していない、あるいは拡散している）との間で調節可能な隣接する下流部とを含む鋳造キャビティが設けられている。路の調節可能部分が固定収束路に対して外側方向に移動されると、ベルトは、鋳造キャビティ内の様々な所定地点で鋳造スラブから分離する。このように鋳造キャビティの下流部分を調節することによって、鋳造機は、鋳造機を出る鋳造スラブが、シート製品を製造するためのさらなる圧延に適した所定範囲の温度を有するように確保しつつ、広範囲の合金に対して略一定の処理能力で動作することができる。
2009529428.tif 000002
【特許請求の範囲】
【請求項１】
溶融金属が、上側および下側ベルト支持機構によってそれぞれ支持される上側および下側の冷却エンドレス可撓性走行鋳造ベルトにより縦方向に画定される鋳造キャビティに閉じ込められ、固化される、溶融金属から直接ストリップ状に金属スラブを連続的に鋳造する方法であって、
支持機構がベルトを固定上流路に閉じ込める上流側固定鋳造領域が鋳造キャビティ内に設けられ、ベルトのうち少なくとも１つの支持機構が、前記少なくとも１つのベルトの上流側固定路と整合する位置と前記上流側固定路と整合しない位置との間で、前記下流側領域内で前記少なくとも１つのベルトの路を調節するように移動可能である下流側鋳造領域が鋳造キャビティ内に設けられ、鋳造される金属の組成および必須の出口温度に応じて、前記少なくとも１つのベルトの下流側支持機構、それによって下流側ベルト路が、ベルトが鋳造キャビティ内の所定地点で鋳造スラブから分離するように調整されることを特徴とする方法。
【請求項２】
前記少なくとも１つのベルトの前記下流側支持機構が旋回軸点の周りで傾斜可能であることを特徴とする、請求項１に記載の方法。
【請求項３】
調節可能な下流側鋳造キャビティ領域が、鋳造の開始前に所定位置に固定されることを特徴とする、請求項１または請求項２に記載の方法。
【請求項４】
鋳造される金属がアルミニウム合金であることを特徴とする、請求項１、請求項２、または請求項３に記載の方法。
【請求項５】
上流側固定鋳造キャビティ領域は、０．０１５％〜０．０２５％の範囲のベルト収束率を有し、下流側調節可能鋳造キャビティ領域は、前記固定上流側領域と同じ収束率を有するベルトを提供する位置と、より低い収束率または最大１％の拡散率を提供する位置との間で調節可能であることを特徴とする、請求項１〜４のいずれか１つに記載の方法。
【請求項６】
支持機構が冷却パッドを備えることを特徴とする、請求項１〜５のいずれか１つに記載の方法。
【請求項７】
鋳造キャビティをその間で画定し、それぞれが上側および下側ベルト支持機構によって支持される一対の上側および下側の冷却エンドレス可撓性可動性鋳造ベルトと、溶融金属を鋳造キャビティの上流端に供給する手段と、鋳造キャビティの下流端から鋳造スラブを除去する手段とを備えるストリップ状の金属スラブの連続鋳造装置であって、
鋳造キャビティは、支持機構およびベルトが固定路内で移動するのを制限される上流側固定鋳造領域と、少なくとも１つのベルトの支持機構が、前記少なくとも１つのベルトの固定上流路との整合と前記固定上流路との非整合との間で可変である下流路を有する前記少なくとも１つのベルト、および前記下流路を変動させるために前記少なくとも１つのベルトの調節可能な支持機構を移動させる手段を設けるように調節可能である下流側鋳造キャビティ領域とを含むことを特徴とする鋳造装置。
【請求項８】
前記少なくとも１つのベルトの調節可能な支持機構が旋回軸に搭載されることによって、調節可能な支持機構およびベルトが、固定路に対して選択された路角度で傾斜可能であることを特徴とする、請求項７に記載の装置。
【請求項９】
前記少なくとも１つのベルトの調節可能な支持機構を移動させる手段は、水圧シリンダ、テーパウェッジ、およびネジジャッキから成る群から選択される手段を備えることを特徴とする、請求項７または請求項８に記載の装置。
【請求項１０】
支持機構が冷却パッドであることを特徴とする、請求項７、請求項８、または請求項９に記載の装置。
【請求項１１】
冷却パッドは、前記冷却ベルトに面する表面上に６角形の冷却ノズルを有し、前記ノズルは、ジグザグ状に冷却パッド間の間隙に渡ることを特徴とする、請求項１０に記載の装置。
【請求項１２】
上流側固定鋳造キャビティ領域は、０．０１５％〜０．０２５％の範囲のベルト収束率を有し、下流側調節可能鋳造キャビティ領域は、前記固定上流側領域と同じ収束率を提供する位置と、より低い収束率または最大１％の拡散率を提供する位置との間で調節可能であることを特徴とする、請求項７〜１１のいずれか１つに記載の装置。
【請求項１３】
旋回軸は、鋳造キャビティの長さの中間部分に配置されることを特徴とする、請求項８に記載の装置。
【請求項１４】
固定長の対面部を設けた回転ベルトを有するツインベルト鋳造機を作動して、異なる鋳造作業で異なる冷却要件を有する少なくとも２つの溶融金属から鋳造金属ストリップ製品を形成する方法であって、
各金属に対して、所定の特徴の鋳造製品を製造するのに必要な前記鋳造機内の鋳造キャビティの長さを確定すること、および、前記各金属の鋳造前に、前記対面部内の前記ツインベルトを調節して、鋳造される金属に対して確定された長さに相当する長さを有する上流側鋳造キャビティと、前記ベルトが前記金属に緩く接触する下流側領域とを形成することを含むことを特徴とする方法。
【請求項１５】
溶融金属が、上側および下側ベルト支持機構によってそれぞれ支持される上側および下側の冷却エンドレス可撓性走行鋳造ベルトにより縦方向に画定される鋳造キャビティに閉じ込められ、固化される、溶融金属から直接ストリップ状に金属スラブを連続的に鋳造する方法であって：
鋳造キャビティ内に、支持機構およびベルトが固定収束路にある上流側固定収束鋳造領域と、支持機構およびベルトが、前記固定収束路、および、あまり収束していない、あるいは拡散している路の間で調節可能である下流側鋳造領域とを設けること、ならびに、鋳造される金属の組成および必須の出口温度に応じて、ベルトが鋳造キャビティ内の所定地点で鋳造スラブから分離するように前記下流側支持機構およびベルトを調節することを含む方法。
【請求項１６】
鋳造キャビティをその間で画定し、それぞれが上側および下側ベルト支持機構によって支持される一対の上側および下側の冷却エンドレス可撓性可動性鋳造ベルトと、溶融金属を鋳造キャビティの上流端に供給する手段と、鋳造キャビティの下流端から鋳造スラブを除去する手段とを備えるストリップ状の金属スラブの連続鋳造装置であって、
鋳造キャビティは、支持機構およびベルトが固定収束路にある上流側固定収束鋳造領域と、支持機構およびベルトが前記固定収束路、および、あまり収束しない、あるいは拡散している路の間で調節可能である下流側鋳造キャビティ領域と、前記調節可能な支持機構を選択された路に移動させる手段とを備えることを特徴とする装置。
【発明の詳細な説明】
【技術分野】
【０００１】
本発明は、金属ストリップ（ｍｅｔａｌ  ｓｔｒｉｐｓ）の連続ベルト鋳造（ｂｅｌｔ  ｃａｓｔｉｎｇ）のための方法（プロセス）および装置、とくに、異なる冷却要件及び特徴を有する様々な溶融金属による金属ストリップのツインベルト鋳造に関する。
【背景技術】
【０００２】
金属ストリップのツインベルト鋳造は、典型的には、通常は可撓性のある弾性のある鋼製バンドなどから成り、適切なローラおよび他の経路画定手段上を駆動される一対のエンドレスベルトの使用を含むため、鋳造キャビティを形成する、典型的には下方傾斜または水平な細長い空間の対向面に沿って一緒に走行する。溶融金属は、鋳造キャビティの上流側入口近傍のベルト間に導入され、金属はキャビティの下流側出口端から、固化したストリップまたはスラブとして排出される。
【０００３】
ツインベルト鋳造システムの１例は、１９６５年１月５日に発行されたＲｏｃｈｅｓｔｅｒらに係る特許文献１に見ることができる。特許文献１は、各ベルトが、テンションロール、ガイドロール、少なくとも一対のサイジングロール、およびパワーロールの周囲を次々に旋回される鋳造機について記載している。ベルトはガイドロールおよびサイジングロールによって鋳造キャビティを形成する位置に保持されるので、最後のサイジングロール後のキャビティは、パワーロール上に供給される前に分岐する。サイジングロールは、ガイドロールと組み合わせて、冷却および固化領域全体でベルトの対向側を押圧し、結果として生じる鋳造ストリップの所望の厚さに応じて、ベルト間の選択された所定の距離を（所望すれば調節可能に）保持する役割を果たす。
【０００４】
１９６５年２月２日に発行されたＨａｚｅｌｅｔｔらに係る特許文献２では、上側および下側ベルトアセンブリがキャビティ長／位置に影響を及ぼすように互いに対して移動することができるツインベルト鋳造装置が記載される。これは、たとえばプール対直接ノズルフィードなどの動作の種類および厚さの融通性を可能にするために使用される。その融通性は、ベルトが実際にスラブを限定する全体長として測定される際、キャビティ長に影響を及ぼさない。
【０００５】
１９８３年１月１１日に発行されたＷｏｏｄらに係る特許文献３は、荷重セルが縮小する金属スラブに適用される圧力を測定するのに使用され、その結果がキャビティに補正テーパを適用するのに利用されるツインベルト鋳造システムをさらに開示している。このテーパの調節は、キャビティ長に影響を及ぼさない。
【０００６】
さらに別の設計仕様が、１９９７年５月２２日に公開されたＢｒａｕｎらに係る特許文献４に記載されている。この文献は、ベルトタイプライナーを有するように適合可能であることによって、一連の接続されたブロックによって支えられるベルト鋳造機として挙動するブロック鋳造機を記載している。キャビティのテーパは様々な金属需要を満たすように調節可能だが、鋳造ストリップとの接触長を変動させるシステムについては記載していない。
【特許文献１】米国特許第３，１６３，８９６号明細書
【特許文献２】米国特許第３，１６７，８３０号明細書
【特許文献３】米国特許第４，３６７，７８３号明細書
【特許文献４】国際公開第９７／１８０４９号パンフレット
【発明の開示】
【発明が解決しようとする課題】
【０００７】
様々な合金、たとえば、箔合金対キャンエンド用または自動車用合金は、相当異なる熱流速要件を有する、すなわち、高品質の鋳造スラブを確実に得るために、非常に異なる熱除去速度を要する。その結果、箔合金を鋳造するように設計された鋳造機は、比較的低い熱除去を要し、比較的長いキャビティを有する。キャンエンドまたは類似の合金に適した高い熱流束で同じ鋳造機が使用される場合、キャビティに沿って生じるスラブ冷却の量は多すぎ、スラブの出口温度は以降の処理（たとえば圧延）にとって低すぎる。キャビティの全体の集束が補償のために低減される場合、スラブの表面の品質は劣化する。よって、広範囲のアルミニウム合金について、鋳造機を出る鋳造スラブが、所望のシート製品を製造するさらなる圧延に適した所定の温度範囲内に属する温度を確保するように、略一定の処理量で動作可能なツインベルト鋳造機が未だに必要とされる。
【課題を解決するための手段】
【０００８】
本発明の例示的実施形態は、上側および下側ベルト支持機構によってそれぞれ支持される上側および下側の冷却エンドレス可撓性走行鋳造ベルトによって画定される平行、あるいは通常収束する鋳造キャビティに閉じ込められ、固化される溶融金属から、直接ストリップ形態に金属スラブ（ｍｅｔａｌ  ｓｌａｂ）を連続的に鋳造するためのツインベルト鋳造システムに関する。該実施形態では、鋳造スラブと直接接触する鋳造ベルトの１部は、スラブ出口温度が所望の所定範囲内に属し、鋳造キャビティ特徴（たとえば、収束率）がすべての合金でスラブの高品質が確保されるほど十分に上流端で高く保持できるように、鋳造キャビティ内で機械的に変更することができる。これは、例示的実施形態によると、キャビティが並行または均等に収束しており、ベルトがその全長に沿ってスラブと接触している１つの位置と、ベルトおよび鋳造スラブ間の接触を断つのに十分なキャビティの中間領域で、平行または収束から異なる傾斜、たとえば、あまり収束しない、あるいは拡散する角度に切り替わるように調整される１つまたはそれ以上の別の位置との間で調節を可能にするベルト用の支持機構を設けることによって達成される。異なる傾斜の部分は、平行または拡散路にベルトを有することができる。該配置では、ベルトの第１の部分はその全長でスラブに接触したままであり、異なる傾斜の部分（たとえば、あまり収束的しない、あるいは拡散する部分）はスラブとは接触せず、そのためスラブから熱を除去する。
【０００９】
図示される１実施形態では、ベルトは、典型的には、冷却ブロックである支持ブロックによって担持される。１つ以上のこれらの支持ブロックは、傾斜可能なアセンブリに搭載されることによって、傾斜した支持ブロック上を走行するベルト部分を、ベルトが鋳造スラブに直接接触する平行または収束路から、ベルトと鋳造スラブとの間の接触が断たれる路まで付勢する位置に調節することができる。
【００１０】
本発明の実施形態は、ベルト用の一連の支持ローラを使用するツインベルト鋳造機にも適用される。支持ブロックに関して記載したのと同じように、支持ローラ群は、鋳造キャビティ内の所定位置で鋳造スラブと接触しないようにベルトの傾斜を調節する傾斜可能なアセンブリに搭載される。
【００１１】
上記のようにスラブと接触するキャビティの部分を低減すると、スラブから除去される熱の量が大幅に減るため、過冷却作用が防止される。鋳造のために低い熱流束を要する合金が処理されている場合、傾斜機構は、スラブと接触する鋳造キャビティの部分が増大するように旋回することによって、スラブが、高い熱流束を要する他の金属とほぼ同じ出口温度で鋳造キャビティを離れるように確保する。このため、鋳造キャビティの全長をスラブと接触させる必要がある場合がある。
【００１２】
よって、本発明の実施形態は、広範囲の金属合金（たとえばアルミニウム合金）の場合、鋳造機を出る鋳造スラブが、シート製品を製造するためのさらなる圧延に適した所定の範囲内の温度を保つように確保しつつ、略一定の処理能力で動作する鋳造機を提供する。つまり、様々な合金および出口温度要件に合ったパラメータが確定され得るため、それらの要件に応じて、鋳造領域の調節可能部分の位置を、鋳造運転に先立ち設定することができる。
【００１３】
鋳造キャビティの固定部は好ましくは収束し、最も好ましくは約０．０１５％〜０．０２５％（固化スラブの線収縮に相当）の収束率で収束するが、いったん固化が顕著に完了したら、ベルトの熱除去速度を大幅に低減するため、調節可能な部分は、固定部と同じ収束率を有する位置と、１．０％もの拡散率を有する他の部分との間で移動させることができる。
【００１４】
別の例示的実施形態は、固定長の対面部を設けた回転ベルトを有するツインベルト鋳造機を動作させて、異なる鋳造作業で異なる冷却要件を有する少なくとも２つの溶融金属から鋳造金属ストリップ製品を形成する方法を提供する。該方法は、各金属に対して、所定の特徴の鋳造製品を製造するのに必要な鋳造機内の鋳造キャビティの長さおよび収束率（平行な鋳造面を含んでよい）を確定すること、ならびに、各金属を鋳造する前に、対面部でツインベルトのうち少なくとも１つの路を調節して、鋳造される金属に対して確定された長さおよび収束率に相当する長さおよび収束率を有する上流側鋳造キャビティと、ベルトが金属と緩く接触し、かなりの冷却効果を発揮するのを止める下流側領域とを形成することを含む。これにより、鋳造製品の所望の特徴および所望の出口温度を犠牲にすることなく、固定長の対面部に設けられたベルトを有する鋳造機で多くの様々な金属を鋳造することができるという点において、鋳造装置がより万能になる。
【発明を実施するための最良の形態】
【００１５】
図面を参照すると、本発明を適用することができる基本的なベルト鋳造機の例を、図１に示す。その鋳造機は、上側および下側エンドレスベルト１０および１１を形成する一対の弾性のある可撓性熱伝導金属バンドを含む。これらのベルトは矢印ＡおよびＢの方向にループ状の経路で走行するため、それらが接近する横断領域（すなわち、固定長の対面部）において、ベルトは、液体金属入口端１３から固体ストリップ排出出口端１４まで延びる鋳造キャビティ１２（平行またはわずかに収束する）を画定する。ベルト１０および１１は、大きな駆動ローラ１５および１６によってそれぞれ駆動され、周りを搬送されて、それぞれ１７および１８で示される湾曲した液層支持構造の周りを通った後、入口端１３の方に戻る。支持搬送構造１９および２０が各ベルト１０および１１に対して設けられ、駆動ロール１５および１６は、十分既知の手段によって、適切に搬送され、適切なモータ駆動部に接続される。
【００１６】
溶融金属は、任意の適切な手段によって、たとえば、連続的に供給されたトラフまたは樋２１から鋳造キャビティ１２に供給される。キャビティ１２内の液体金属はベルトに沿って移動するにつれ、ベルトとの接触で、外側から内側へ連続的に冷却され固化されていくため、固体の鋳造ストリップ（図示せず）が出口端１４から連続的に排出される。ベルトを冷却するのに便利な手段は典型的には、水などの冷却体用のチャンバを含む一連の冷却「パッド」の形を取ることができ、複数の出力ノズルが、ベルトからわずかに間隔をおいて、各ベルトの裏面に対向する領域をカバーするように配置されるため、ノズル面を通ってベルトに対して垂直に噴射される液状冷却体のジェット流が面全体を外側方向に流れて、適切な排出手段へと戻る。この目的で好適なノズルは、参照により本明細書に組み込まれる１９８０年３月１８日に発行されたＴｈｏｒｂｕｒｎらの米国特許第４，１９３，４４０号に記載されるような、６角形の輪郭の平坦なガイド面を有するノズルである。
【００１７】
図１の装置の下側ベルト支持形成部（本発明の例示的実施形態に従い変更されているが）を示す図２に示されるように、一連の冷却パッド２５ａ、２５ｂ、２５ｃ、２５ｄ、および２５ｅが、一連の隔壁２６ａ、２６ｂ、２６ｃ、２６ｄ、および２６ｅを介して支持キャリッジ２０から支持される。隔壁２６ａ、２６ｂ、２６ｃ、２６ｄ、および２６ｅ間の空間によって、冷却体を鋳造ベルト１０、１１と冷却ノズルとの間の空間から取り外すことができる（図４Ａおよび図４Ｂでより詳細に図示）。冷却パッド２５ａ、２５ｂ、２５ｃ、および２５ｄはすべて隔壁によって直接支持され、端の冷却パッド２５ｅは、剛性を確保するため片持ち支持部２７によって部分的に支持される。この特定の実施形態では、３つの支持隔壁２６ａ、２６ｂ、および２６ｃはすべて、支持キャリッジ２０と冷却パッド２５ａおよび２５ｂとの間に頑丈に固定される。ただし、隔壁２６ｄおよび２６ｅは、その下端において、ブラケット２９および旋回軸３０によって支持される旋回可能なサブフレーム２８に接続される。追加の隔壁３１もサブフレーム２８およびブラケット２９に接続されて、これが隔壁２５ｃの１端を支持する役割を果たす。小さな間隙３２が隔壁２６ｃと３１との間に設けられて、機械的組立を可能にする。よって、図２に見られるように、冷却パッド２５ｃ、２５ｄ、および２５ｅは、サブフレーム２８によって支持されつつ、旋回軸３０の周囲を傾斜することができる（矢印Ｃで示される）。パッド２５ｃ、２５ｄ、および２５ｅの傾斜は、固定キャリッジ２０の１端および旋回可能なサブフレーム２８の他端に搭載されたテーパウェッジ、ネジジャッキ、または水圧ラム３３によって達成される。旋回軸３０は好ましくは、鋳造キャビティ１２の中間長、すなわち、鋳造ストリップが通常固体（または自己支持できるくらいに十分固体）である地点辺りに配置される。典型的な設備では、鋳造キャビティ１２の上流側領域は約０．０２％の基本的な収束率で収束しており、下流側の傾斜領域は、上流側領域との整合から、鋳造キャビティの下流側領域の収束を低減させる、あるいは約０．４〜１．０％も拡散させる非整合まで移動させることができる。
【００１８】
傾斜支持部のさらなる詳細は、隔壁２６ｅ、２６ｄ、および３１をより詳細に分離して示すサブフレーム２８の斜視図である図３に示される。剛性を得るためリブ間にブレーシング３４が設けられているのが分かる。この図では、冷却パッド２５ｃ、２５ｄ、および２５ｅが省略されているが、使用時には、図２に示される隔壁の上端間に搭載される。
【００１９】
隔壁３１および隔壁２６ｃに冷却パッドを装着するには、特別な配慮を必要とする。隔壁２５ｂ（図２）は隔壁２６ｂおよび２６ｃに装着され、隔壁２５ｃは隔壁３１および２６ｄに装着される。これは、旋回可能なサブフレーム２８がキャリッジ２０の固定部に対して移動する際に、隣接する冷却パッド２５ｂおよび２５ｃが自由に分離することを意味する。
【００２０】
図４Ａおよび図４Ｂは、たとえば、上述の米国特許第４，１９３，４４０号に記載されるように、６角形の冷却ノズル４０に覆われる冷却パッド２５ｂおよび２５ｃの上面の平面図である。ノズル４０は、隣接する冷却パッド間の接合部上を延びる密集配置を達成するようにジグザグに搭載される。よって、冷却パッド２５ｂと２５ｃとの接合部では、ノズルの縁部が、パッド間の間隙Ｘにジグザグに覆いかぶさる、すなわち、間隙の一方の側のノズルからの縁部が、間隙の他方の側の２つの隣接する縁部間から突出する、またその逆も同様である。
【００２１】
図４Ａはサブフレーム２８がＣの方向に回転する前の配置を示し、図４Ｂはその回転後の配置を示す。図４Ｂの間隙Ｘ’は図４Ａの間隙Ｘよりわずかに広い（ただし、さほどではなく、すなわち、通常は１ｍｍ未満）ことが分かる。回転が起こるとパッド間の間隙は増すが、ノズル間に空く間隙４１は図示されるようにジグザグである。これは、パッド間の接合部に覆いかぶさるベルト（これらの図面には示さず）が、ベルトをパッド間で撓ませることができる連続的直線の横方向の間隙と衝突しないことを意味する。その代わりに、ジグザグ状の間隙は、横方向で考えた場合、ベルト上の様々な地点が、他の地点が間隙を通過することにより支持されていないときでも折々に下から支持されるようにベルトを支持する。ベルトが接合部上を通過する際、支持されている地点および支持されていない地点はベルトの幅全体で交互に現れる。旋回可能なサブフレーム２８が、接合部からより拡散的なキャビティを生成するように回転し、これらの２つのパッドの界面で隣接するノズル間の空間が開き始めると、ノズル４０の表面は接合部の対向面で非平面状になる。ノズルの縁部上を通過するベルトの運動とノズルの縁部との干渉傾向を最小限にとどめるため、旋回軸３０は実際可能な限り鋳造面から離れて（すなわち、図示されるようにキャリッジの下端に隣接して）配置される。
【００２２】
サブフレーム２８の回転中、ローラ１６はキャリッジの残りの部分に対して所定位置に居続ける。サブフレームが回転すると、ベルトによってたどられる経路の全長がわずかに減少するが、典型的には５ｍ以上の総ベルト長と比較して、その減少は１ｍｍ未満である。このような変動は、この種の鋳造装置に設けられる種類のベルトテンショナ（図示せず）によって容易に調整される。たとえば、ローラ１６は、水平に摺動可能なベアリングに搭載され、図２に示されるように、バネ手段などにより付勢されて、ベルトの張力によってのみ抵抗させることができる。
【００２３】
このように構成される装置は、鋳造される金属の冷却および熱流束特徴に適合するように、鋳造前にサブフレーム２８の回転を変動させることによって、様々な熱流束要件を有する各種異なる金属を鋳造するために使用することができる。傾斜が必要であろうとなかろうと、特定の金属にとっての傾斜度は、実験に基づき、あるいは既知の金属冷却特性および鋳造条件からの算出によって決定することができる。
【００２４】
図２および３は図１の装置の下側ベルト用の傾斜可能な支持機構を示すが、同じ配置を上側ベルトにも同様に、もしくは下側ベルトの傾斜可能な支持を提供する代わりに設けることができると理解される。したがって、単独の、または両方のベルトを下流側領域で傾斜させることができる。単独のベルト、好ましくは図示されるように下側ベルトのみを傾斜可能にするだけで通常は十分である。
【図面の簡単な説明】
【００２５】
【図１】本発明を利用できるツインベルト鋳造装置の非常に簡易な形を示す包括側面図である。
【図２】本発明の実施形態を示すベルト鋳造機のベルト支持機構の概略的な断面図である。
【図３】旋回部または傾斜部を示す斜視図である。
【図４Ａ】旋回部の接続の詳細を示す平面図である。
【図４Ｂ】旋回部の接続の詳細を示す平面図である。
【符号の説明】
【００２６】
１０  エンドレスベルト、１１  エンドレスベルト、１２  鋳造キャビティ、３  入口端、１４  出口端、１５  駆動ローラ、１６  駆動ローラ、１７  液層支持構造、１８  液層支持構造、１９  支持搬送構造、２０  支持搬送構造。
【図１】
2009529428.tif 000003
【図２】
2009529428.tif 000004
【図３】
2009529428.tif 000005
【図４Ａ】
2009529428.tif 000006
【図４Ｂ】
2009529428.tif 000007
【手続補正書】
【提出日】平成20年1月16日(2008.1.16)
【手続補正１】
【補正対象書類名】図面
【補正対象項目名】図１
【補正方法】変更
【補正の内容】
【図１】
2009529428.tif 000008
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
溶融金属が、上側および下側ベルト支持機構によってそれぞれ強固に支持される上側および下側の冷却エンドレス可撓性走行鋳造ベルトにより縦方向に画定され、水平方向のスラブ鋳造用に配向された鋳造キャビティに閉じ込められ、固化される、溶融金属から直接ストリップ状に金属スラブを連続的に鋳造する方法であって、
支持機構がベルトを固定上流路に閉じ込める上流側固定鋳造領域が鋳造キャビティ内に設けられ、ベルトのうち少なくとも１つの支持機構が、前記少なくとも１つのベルトの上流側固定路と整合する位置と前記上流側固定路と整合しない位置との間で、前記下流側領域内で前記少なくとも１つのベルトの路を調節するように移動可能である下流側鋳造領域が鋳造キャビティ内に設けられ、鋳造される金属の組成および必須の出口温度に応じて、前記少なくとも１つのベルトの下流側支持機構、それによって下流側ベルト路が、ベルトが鋳造キャビティ内の所定地点で鋳造スラブから分離するように調整されることを特徴とする方法。
【請求項２】
前記少なくとも１つのベルトの前記下流側支持機構が旋回軸点の周りで傾斜可能であることを特徴とする、請求項１に記載の方法。
【請求項３】
調節可能な下流側鋳造キャビティ領域が、鋳造の開始前に所定位置に固定されることを特徴とする、請求項１または請求項２に記載の方法。
【請求項４】
鋳造される金属がアルミニウム合金であることを特徴とする、請求項１、請求項２、または請求項３に記載の方法。
【請求項５】
上流側固定鋳造キャビティ領域は、０．０１５％〜０．０２５％の範囲のベルト収束率を有し、下流側調節可能鋳造キャビティ領域は、前記固定上流側領域と同じ収束率を有するベルトを提供する位置と、より低い収束率または最大１％の拡散率を提供する位置との間で調節可能であることを特徴とする、請求項１〜４のいずれか１つに記載の方法。
【請求項６】
支持機構が冷却パッドを備えることを特徴とする、請求項１〜５のいずれか１つに記載の方法。
【請求項７】
水平方向のスラブ鋳造用に配向された鋳造キャビティをその間で画定し、それぞれが上側および下側ベルト支持機構によって強固に支持される一対の上側および下側の冷却エンドレス可撓性可動性鋳造ベルトと、溶融金属を鋳造キャビティの上流端に供給する手段と、鋳造キャビティの下流端から鋳造スラブを除去する手段とを備えるストリップ状の金属スラブの連続鋳造装置であって、
鋳造キャビティは、支持機構およびベルトが固定路内で移動するのを制限される上流側固定鋳造領域と、前記スラブを前記下流側鋳造領域の少なくとも１部で前記ベルトと接触させないようにするため、少なくとも１つベルトの支持機構が、前記少なくとも１つのベルトの固定上流路との整合と前記固定上流路との非整合の間で可変である下流路を有する前記少なくとも１つのベルト、および前記下流路を変動させるために前記少なくとも１つのベルトの調節可能な支持機構を移動させる手段を設けるように調節可能である下流側鋳造キャビティ領域とを含むことを特徴とする鋳造装置。
【請求項８】
前記少なくとも１つのベルトの調節可能な支持機構が旋回軸に搭載されることによって、調節可能な支持機構およびベルトが、固定路に対して選択された路角度で傾斜可能であることを特徴とする、請求項７に記載の装置。
【請求項９】
前記少なくとも１つのベルトの調節可能な支持機構を移動させる手段は、水圧シリンダ、テーパウェッジ、およびネジジャッキから成る群から選択される手段を備えることを特徴とする、請求項７または請求項８に記載の装置。
【請求項１０】
支持機構が冷却パッドであることを特徴とする、請求項７、請求項８、または請求項９に記載の装置。
【請求項１１】
冷却パッドは、前記冷却ベルトに面する表面上に６角形の冷却ノズルを有し、前記ノズルは、ジグザグ状に冷却パッド間の間隙に渡ることを特徴とする、請求項１０に記載の装置。
【請求項１２】
上流側固定鋳造キャビティ領域は、０．０１５％〜０．０２５％の範囲のベルト収束率を有し、下流側調節可能鋳造キャビティ領域は、前記固定上流側領域と同じ収束率を提供する位置と、より低い収束率または最大１％の拡散率を提供する位置との間で調節可能であることを特徴とする、請求項７〜１１のいずれか１つに記載の装置。
【請求項１３】
旋回軸は、鋳造キャビティの長さの中間部分に配置されることを特徴とする、請求項８に記載の装置。
【請求項１４】
水平方向のスラブ鋳造用に配向された鋳造キャビティをその間で画定し、それぞれが上側および下側ベルト支持機構によって強固に支持され、前記キャビティ内の金属接触長の対面部を設けた、上側および下側回転ベルトを有するツインベルト鋳造機を作動して、異なる鋳造作業で異なる冷却要件を有する少なくとも２つの溶融金属から鋳造金属ストリップ製品を形成する方法であって、
各金属に対して、所定の特徴の鋳造製品を製造するのに必要な前記ベルトの前記金属接触長を確定すること、および、前記各金属の鋳造前に、前記対面部内の前記ツインベルトを調節して、鋳造される金属に対して確定された金属接触長に相当する前記金属接触長を有する上流側鋳造キャビティと、前記ベルトが前記金属に緩く接触する下流側領域とを形成することを含むことを特徴とする方法。
【請求項１５】
溶融金属が、上側および下側の強固なベルト支持機構によってそれぞれ支持される上側および下側の冷却エンドレス可撓性走行鋳造ベルトにより縦方向に画定され、水平方向のスラブ鋳造用に配向された鋳造キャビティに閉じ込められ、固化される、溶融金属から直接ストリップ状に金属スラブを連続的に鋳造する方法であって：
鋳造キャビティ内に、支持機構およびベルトが固定収束路にある上流側固定収束鋳造領域と、支持機構およびベルトが、前記固定収束路、および、あまり収束していない、あるいは拡散している路の間で調節可能である下流側鋳造領域とを設けること、ならびに、鋳造される金属の組成および必須の出口温度に応じて、ベルトが鋳造キャビティ内の所定地点で鋳造スラブから分離するように前記下流側支持機構およびベルトを調節することを含む方法。
【請求項１６】
水平方向のスラブ鋳造用に配向された鋳造キャビティをその間で画定し、それぞれが上側および下側の強固なベルト支持機構によって支持される一対の上側および下側の冷却エンドレス可撓性可動性鋳造ベルトと、溶融金属を鋳造キャビティの上流端に供給する手段と、鋳造キャビティの下流端から鋳造スラブを除去する手段とを備えるストリップ状の金属スラブの連続鋳造装置であって、
鋳造キャビティは、支持機構およびベルトが固定収束路にある上流側固定収束鋳造領域と、支持機構およびベルトが前記固定収束路、および、前記スラブを下流側鋳造キャビティ領域の少なくとも１部で前記ベルトと接触させないようにするため、あまり収束しない、あるいは拡散している路の間で調節可能である下流側鋳造キャビティ領域と、前記調節可能な支持機構を選択された路に移動させる手段とを備えることを特徴とする装置。
【手続補正２】
【補正対象書類名】明細書
【補正対象項目名】０００４
【補正方法】変更
【補正の内容】
【０００４】
１９６５年２月２日に発行されたＨａｚｅｌｅｔｔらの米国特許第３，１６７，８３０号では、上側および下側ベルトアセンブリが全キャビティ長／位置に影響を及ぼすように互いに対して移動することができるツインベルト鋳造装置が記載される。これは、たとえばプール対直接ノズルフィードなどの動作の種類および厚さの融通性を可能にするために使用される。その融通性は、ベルトが実際にスラブを接触させて限定する全体長として測定される際、有効なキャビティ長に影響を及ぼさない。
【国際調査報告】
2009529428.tif 000009
2009529428.tif 000010
2009529428.tif 000011